amount重量%より過剰であると書き味が低下し、5重量%より過小であると発色性が必ずしも十分でない。wt%.【0021】体質材としては、タルク、炭酸マグネシウム、炭酸カルシウム、シリカ、アルミナシリケート、カオリン、ベントナイト等を例示することができる。これらの中から適宜選択して単独で又は組み合わせて使用できる。その配合量は、原料組成物(固形分)全量の60〜80重量%、好ましくは65〜75重量%である。60重量%より過小であると書き味が低下する。weight%.【0022】また、本発明の非焼成色鉛筆芯には、必要に応じて成形後、油脂、ワックス類を含浸させることができる。この油脂、ワックス類は、成形後に含浸させるのではなく、原料組成物としてあらかじめ練り込むこともできる。この油脂、ワックス類は、非焼成色鉛筆芯の着色性を向上させることができる。specifically,流動パラフィン、シリコーンオイル、α−オレフィンオリゴマー、パラフィンワックス、マイクロクリスタリンワックス、ケトンワックス、ワセリン、蜜ロウ、牛脂硬化油、木ロウ、カルナウバワックス、ステアリン酸等を例示することができる。油脂、ワックス類は合成、天然を問わずこれらを単独で又は組み合わせて使用することができる。combination.【0024】本発明の非焼成色鉛筆芯は、たとえば次の製造方法により得ることができる。滑材として合成雲母を含む上記原料組成物に、この原料組成物と約同量の溶剤(水、有機溶剤等からなる)を添加して混練する。ここで溶剤は上記原料組成物の混練と成形を容易にするために加えられる。次に、上記混練された原料組成物をプランジャー型又はスクリュー型押出成形機によって直径約3mmの色鉛筆芯に成形する。次に、この成型物を乾燥してこの成型物から溶剤を除去した後、更にこの成型物に油脂、ワックス類を含浸させることによって非焼成色鉛筆芯を得る。material.【0025】このようにして製造された色鉛筆芯は、合成雲母が滑材として配合されているため、窒化硼素の場合と比較して、機械的強度に優れ、芯折れを起こし難い。滑材として安価な原料であり、コストパフォーマンスに優れている。潤滑性も高く、その劈開性によって筆記時に色鉛筆芯がなめらかに摩耗し良好な書き味を得ることができる。合成雲母は白色であるため、色鉛筆芯の色に影響を与えることなく着色性も良好である。lubricant,しかも材料コストの低減を図ることができる。具体的な実施例について説明する。本発明はこの実施例に限定されるものではない。embodiment.【0028】表1に示す配合により実施例及び比較例の非焼成色鉛筆芯を製造した。表1に示す配合原料を水と有機溶剤とともに混練し、その後、プランジャー型押し出し成形機で3mmφの芯に成形した後、溶剤を乾燥、除去し、70°Cで12時間加熱後、流動パラフィンを含浸させて製造した。1〜3は窒化硼素を滑材として使用した場合、比較例4は滑材として合成雲母及び窒化硼素をいずれも配合しない場合である。3).【0032】(機械的強度試験)次に、上記の製造によって得られた実施例及び比較例の各非焼成色鉛筆芯について、芯折れを評価するため曲げ強度を測定した。6005に準拠して測定した。試験法に定められた計算式に代入して行った。評価は算出された曲げ強さの値(MPa)で行った。数値が大きい程曲げ強度が大きく芯折れし難いことを示している。large.【0033】(書き味評価)上記各実施例及び比較例の非焼成色鉛筆芯について書き味の評価の試験を行った。番号を隠した色鉛筆を使って画用紙に筆記し、その書き味のフィーリングを評価した。4名以下のものを×として前記表1に示した。×.【0034】(着色性評価)上記各実施例及び比較例の非焼結色鉛筆芯について着色性の評価を行った。example,その着色性の良さを評価した。その結果、10名中8名以上が着色がよいと判断したものを○、7名から5名の者が書き味がよいと判断したものが△、よいと判断したものが4名以下のものを×とし、前記表1に示した。1.【0035】上記各試験結果により、合成雲母を使用した実施例1乃至5及び比較例5及び比較例6の各非焼成色鉛筆芯は、いずれも窒化硼素を使用した色鉛筆芯と比較して曲げ強度が向上し、芯折れを起こし難くいことが判明した。break.【0036】また、合成雲母を使用した実施例1〜5の各非焼成色鉛筆芯は、いずれも窒化硼素を使用した比較例1〜3の各非焼成色鉛筆芯と同等の良好な書き味及び着色性が認められた。observed.【0037】また、合成雲母の配合量が表1に示す原料組成物(固形分)全量に対して1重量%より過小である比較例5の場合、及び同原料組成物(固形分)全量に対して15%を越える比較例6の場合には、いずれも、合成雲母を含有しない比較例4のものと比較すれば書き味及び着色性がともに良好であったが、窒化硼素含有の比較例1〜3の各非焼成色鉛筆芯と比較すれば、実用上は使用可能であるが、書き味及び着色性の低下がみられた。amount配合することが好適であることを見いだした。suitable.【0039】なお、合成雲母及び窒化硼素のいずれも使用しなかった比較例4の非焼成色鉛筆は、書き味及び着色性ともに実用上満足できるものではなかった。/又はワックス類を含み、上記滑材として合成雲母を含有してなる非焼成色鉛筆芯であるので、窒化硼素を滑材として使用した従来の非焼成色鉛筆芯と比較して、機械的強度が改善され、芯折れを起こし難く、また窒化硼素と同等の良好な書き味と着色性をもつ非焼結色鉛筆芯とすることができる。合成雲母は窒化硼素と比較して原料コストが安価であることから、比較的廉価に提供する必要性の高い非焼成色鉛筆芯においてそのコストパフォーマンスは良好である。滑材を原料組成物として含み、必要に応じて油脂及び/又はワックス類を含み、上記滑材として合成雲母を含有してなる非焼成色鉛筆芯。合成雲母が、原料組成物(固形分)全量に対して1〜15重量%配合されている請求項1記載の非焼成色鉛筆芯。